(57)【特許請求の範囲】
【請求項１】
光学的異方性の溶融相を形成し得る熱可塑性ポリマーからなるフィルムと金属シートを走行させ、合わせながら加熱された金属ロールとそれに接触したゴムロール間に、該フィルムがゴムロールと接触する角度がゴムロールと金属ロールの接点を基準にして９０〜１２０°の範囲となるように導入する予熱工程を経た後に、前記ロール間を通過させて加熱圧着させ、積層体となす該フィルムの片面に金属シートが接合されてなる片面金属張積層板の製造方法であって、前記ロール間導入前の予熱工程において、フィルムをゴムロールに沿わせ、次いで金属シートを該フィルムに合わせて仮接合させることを特徴とする片面金属張積層板の製造方法。
【発明の詳細な説明】
【０００１】
【発明の属する技術分野】
本発明は、光学的異方性の溶融相を形成し得る熱可塑性ポリマー（以下、これを熱可塑性液晶ポリマーと略称することがある）からなるフィルム（以下、これを熱可塑性液晶ポリマーフィルムと略称することがある）を使用した片面金属張積層板を連続して製造する方法および該方法により得られる片面金属張積層板に関する。本発明により得られる片面金属張積層板は、その電気絶縁材として用いる熱可塑性液晶ポリマーフィルムに由来した優れた寸法安定性、低吸湿性、耐熱性、耐薬品性および電気的性質を有しており、フレキシブル配線板や半導体実装用回路基板材料として有用である。
【０００２】
【従来の技術】
従来、熱可塑性液晶ポリマーフィルムを用いてプリント配線板等に使用される金属張積層板を製造する場合、真空熱プレス装置を使用して、その２枚の熱平盤の間に所定の大きさに裁断された熱可塑性液晶ポリマーフィルムと金属箔を重ねて置き、真空状態で加熱圧着している（バッチ式真空熱プレス積層法）。しかしながら、真空熱プレス積層法は枚葉式であるため、材料を重ねて置く時間、１回のプレス時間、プレス後の材料取り出し時間などが長くなり、金属張積層板１枚当たりの生産速度が遅くなって、コストが高く付く。また、生産速度を高めるために、同時に多数枚を製造できるように設備を改善すると、設備が大型化して設備費が高くなり好ましくない。したがって、この問題を解決し、低コストで金属張積層板を提供できる連続的な製造方法の開発が求められている。
【０００３】
そこで、金属張積層板を連続的に製造する方法が提案されてきた。例えば、（１）熱可塑性液晶ポリマーフィルムと金属箔とを重ね合せた状態で最初に、加熱されたロールと接触させ、次いでゴム製ロールまたはゴム被覆ロールにより加圧する方法（特開平５−４２６０３号公報参照）、（２）２枚の金属板を走行させながら、金属板加熱用ロールに接触させて加熱し、該加熱された金属板にフィルム状樹脂を仮接着した後、２枚の金属板を非接触加熱手段により加熱して合わせながら加熱接着用ロール間に導入し、通過させて加熱接着する方法（特許第２５６１９５８号公報参照）などが知られている。
【０００４】
【発明が解決しようとする課題】
しかし、上記（１）の方法では、熱可塑性液晶ポリマーフィルムと金属箔との仮積層体が最初に加熱されたロールに接触した際に、急激な金属箔の熱膨張により歪みが生じて皺が発生し、その外観が悪化した状態でゴムロールで加圧されると、その皺が積層体に残ってしまうという欠点がある。また、上記（２）の方法は両面金属張積層板を連続的に製造する方法であって、該方法では金属板を加熱されたロールと接触させ、ロールからの熱伝導により金属板を加熱し、金属板からの熱伝導によりフィルム状樹脂を加熱している。
【０００５】
しかして、本発明の目的は、外観が良好で、十分な接着力を有し、かつ寸法安定性が良好な片面金属張積層板を連続して低コストで製造し得る方法を提供することにある。
また本発明の他の目的は、品質の良好な片面金属張積層板を提供することにある。
【０００６】
【課題を解決するための手段】
本発明者らは、上記の目的を達成するために鋭意検討した結果、熱可塑性液晶ポリマーフィルムと金属シートを走行させ、合わせながら加熱された金属ロ−ルとそれに接触したゴムロール間に導入し、通過させて加熱圧着させ、積層体となす該フィルムの片面に金属シートが接合されてなる片面金属張積層板を製造するに際し、前記ロール間導入前に、まずフィルムをゴムロールに沿わせ、次いで金属シートを該フィルムに合わせて仮接合させることにより、外観と寸法安定性の良好な片面金属張積層板が連続して得られることを見出し、本発明を完成した。
【０００７】
すなわち、本発明は、熱可塑性液晶ポリマーフィルムと金属シートを走行させ、合わせながら加熱された金属ロールとそれに接触したゴムロール間に、該フィルムがゴムロールと接触する角度がゴムロールと金属ロールの接点を基準にして９０〜１２０°の範囲となるように導入する予熱工程を経た後に、前記ロール間を通過させて加熱圧着させ、積層体となす該フィルムの片面に金属シートが接合されてなる片面金属張積層板の製造方法であって、前記ロール間導入前の予熱工程において、フィルムをゴムロールに沿わせ、次いで金属シートを該フィルムに合わせて仮接合させることを特徴とする片面金属張積層板の製造方法である。
【０００８】
本発明に使用される熱可塑性液晶ポリマーフィルムの原料は、特に限定されるものではないが、その具体例として、以下に例示する（１）から（４）に分類される化合物およびその誘導体から導かれる公知のサーモトロピック液晶ポリエステルおよびサーモトロピック液晶ポリエステルアミドを挙げることができる。但し、光学的に異方性の溶融相を形成し得るポリマーを得るためには、各々の原料化合物の組み合わせには適当な範囲があることは言うまでもない。
【０００９】
（１）芳香族または脂肪族ジヒドロキシ化合物（代表例は表１参照）
【００１０】
【表１】
0004255580.tif 000002
【００１１】
(２）芳香族または脂肪族ジカルボン酸（代表例は表２参照）
【００１２】
【表２】
0004255580.tif 000003
【００１３】
芳香族ヒドロキシカルボン酸（代表例は表３参照）
【００１４】
【表３】
0004255580.tif 000004
【００１５】
（４）芳香族ジアミン、芳香族ヒドロキシアミンまたは芳香族アミノカルボン酸（代表例は表４参照）
【００１６】
【表４】
0004255580.tif 000005
【００１７】
これらの原料化合物から得られる熱可塑性液晶ポリマーの代表例として表５に示す構造単位を有する共重合体（ａ）〜（ｅ）を挙げることができる。
【００１８】
【表５】
0004255580.tif 000006
【００１９】
また、熱可塑性液晶ポリマーとしては、フィルムの所望の耐熱性および加工性を得る目的においては、約２００〜約４００℃の範囲内、とりわけ約２５０〜約３５０℃の範囲内に融点を有するものが好ましいが、フィルム製造の観点からは、比較的低い融点を有するものが好ましい。
【００２０】
本発明に使用される熱可塑性液晶ポリマーフィルムは、熱可塑性液晶ポリマーを押出成形して得られる。任意の押出成形法が適用できるが、周知のＴダイ法、ラミネート体延伸法、インフレーション法などが工業的に有利である。特にインフレーション法やラミネート体延伸法では、フィルムの機械軸方向（以下、ＭＤ方向と略す）だけでなく、これと直交する方向（以下、ＴＤ方向と略す）にも応力が加えられるため、ＭＤ方向とＴＤ方向における機械的性質および熱的性質のバランスのとれたフィルムが得られるので、より好適に用いられる。
【００２１】
本発明に使用される金属シートの材質としては、電気的接続に使用されるような金属などから選択され、例えば金、銀、銅、ニッケル、アルミニウムなどが挙げられる。これらの中でも特に銅が好ましい。銅としては、圧延法や電気分解法によって製造されるいずれのものでも使用することができるが、電気分解法によって製造される表面粗さの大きいものが好ましい。金属シートには、銅箔に通常施される酸洗浄などの化学表面処理などが本発明が奏する効果が損なわれない範囲内で施されていてもよい。金属シートの厚さとしては、７〜１００μｍの範囲が好ましく、９〜７５μｍの範囲内がより好ましい。
【００２２】
【発明の実施の形態】
次に、本発明の片面金属張積層板の製造方法を図面に基づいて説明する。
図１は、本発明の片面金属張積層板の製造方法を模式的に示した図であり、熱可塑性液晶ポリマーフィルム１をゴムロール３に沿わせ、次いで金属シート２を該フィルム１に合わせて仮接合させた後に、両者を金属ロ−ル４とゴムロール３の間に導入して圧着し、片面金属張積層板５とする過程を示す。
【００２３】
上記の金属ロールは、熱可塑性液晶ポリマーフィルム１の融点より５０℃低い温度から該融点より５℃低い温度までの範囲内の表面温度を有しているのが好ましい。ゴムロール３は、金属ロールに接しており、金属ロールからの熱伝導により加熱されるため、金属ロールの表面温度よりも低い表面温度を有する。本発明では、熱可塑性液晶ポリマーフィルム１および金属シート２は、金属ロ−ル４とゴムロール３間での加熱圧着前に、ゴムロール３との接触により予熱されて熱膨張による寸法変化が収まっている必要がある。以下、かかる工程を予熱工程と言う。
【００２４】
圧着温度が熱可塑性液晶ポリマーフィルム１の融点よりも５０℃を超えて低い温度である場合には、熱可塑性液晶ポリマーフィルム１と金属シート２とが全く接着しないか、または接着したとしても両者の積層体は剥離し易いものとなり実用に耐えない。また、圧着温度が熱可塑性液晶ポリマーフィルム１の融点よりも５℃低い温度を超えて高い場合には、圧着時において該フィルム１を構成する熱可塑性液晶ポリマーの流れや金属シート２からのはみ出しが生じる。また、予熱工程が無く、熱可塑性液晶ポリマーフィルム１および金属シート２が予熱されない場合には、加熱された金属ロール４に金属シート２が接触した瞬間、金属シート２に急激な熱膨張による歪みが生じ、片面金属張積層板５の外観が悪化する。急激な熱膨張による歪みを防ぐために、巻出部の張力を増加させる場合にはスジ状の歪みが生じ、張力を減少させる場合には歪みやスジ状の歪みは解消されるが、蛇行現象が発生し、長尺の片面金属張積層板を製造することができなくなる。
【００２５】
予熱工程により熱膨張による寸法変化が収まっている熱可塑性液晶ポリマーフィルム１および金属シート２は、加熱された金属ロール４により急激な熱膨張を受けることがなく、金属ロール４とゴムロール３間での加圧時に歪みが生じることはなく、また巻出部の張力を増加させても外観に変化は生じない。予熱温度は、熱可塑性液晶ポリマーフィルム１の融点、金属シート２の材質、両者の熱膨張係数や厚さを考慮して設定する必要があり、例えば、電気分解法により製造された厚さ１８μｍ、幅４００ｍｍの銅箔を使用する場合には、１５０〜２５０℃程度の温度が好ましい。予熱工程の雰囲気は使用する金属シート２の材質により選択すればよく、空気中の酸素により酸化され易い材質の場合には窒素などの不活性雰囲気が好ましい。
【００２６】
本発明において使用する金属ロールおよびゴムロールの直径はそれぞれ３５〜４５ｃｍの範囲が好ましい。予熱工程において、熱可塑性液晶ポリマーフィルム１がゴムロール３と接触する角度θは、ゴムロール３と金属ロール４の接点を基準にして９０〜１２０°の範囲が必要であり、９０〜１００°の範囲が好ましい。また、その接触長さＬは２７〜４７ｃｍの範囲であるのが好ましく、２７〜３９ｃｍの範囲がより好ましい。金属シート２が熱可塑性液晶ポリマーフィルム１を介してゴムロール３と接触する角度は上記のθよりも小さくなるが、７０〜１００°の範囲が好ましく、７０〜９０°の範囲がより好ましい。また、その接触長さは上記のＬよりも短くなるが、２１〜３９ｃｍの範囲が好ましく、２１〜３５ｃｍの範囲がより好ましい。かかる接触によって予熱された熱可塑性液晶ポリマーフィルム１および金属シート２の温度は、１００〜２５０℃の範囲になるのが適当であり、１００〜２００℃の範囲になるのがより好ましい。
【００２７】
熱可塑性液晶ポリマーフィルム１は、ゴムロール３上で自らの熱膨張により寸法が増大し、十分に熱膨張が緩和されて、ゴムロール３との摩擦により進行方向への張力が伝わらなくなり、無緊張状態となる。本発明においては、ゴムロール３の直径とその回転速度、熱可塑性液晶ポリマーフィルム１のゴムロール３との接触角度θなどを調整することにより、金属ロール４とゴムロール３間での加熱圧着に至るまでに、熱可塑性液晶ポリマーフィルム１を無緊張状態とする。熱可塑性液晶ポリマーフィルム１の張力が無緊張状態となった場合には、金属シート２の寸法変化の影響が該フィルム１に伝わらなくなる。同様に、金属ロール４とゴムロール３間での加熱圧着に至るまでに、金属シート２を無緊張状態とする。
【００２８】
また、金属ロール４とゴムロール３間で熱可塑性液晶ポリマーフィルム１および金属シート２に加えられる圧力は、加圧部位で実質的に変形が生じないロール同士の組み合わせである場合には、線圧換算で５Ｋｇ／ｃｍ以上であることが十分な接着力を発現させる上で好ましい。金属ロールが表面にゴムコーティング層を有する場合には、コーティング層のゴム材質、金属ロールに加える力などにより、加圧時に該コーティング層が変形するので、金属ロールによって熱可塑性液晶ポリマーフィルムおよび金属シートに加えられる圧力は、面圧換算で２０Ｋｇ／ｃｍ2以上であることが好ましい。かかる場合には、十分な接着力を斑の発生を抑制して発現させることができる。圧力の上限は特に限定されるものではないが、熱可塑性液晶ポリマーフィルムの加圧時の流れや金属シートからのはみ出しが無い状態で積層体の接着力を十分に発現させるには、線圧換算で４００Ｋｇ／ｃｍを越えないか、または上記面圧換算で２００Ｋｇ／ｃｍ2を越えないことが望ましい。金属ロールの表面温度が低い温度領域にある場合には、上記圧力を越えても熱可塑性液晶ポリマーフィルムの流れや金属シートのはみ出しがなくなるのはいうまでもない。
なお、金属ロールの線圧とは、金属ロールに付与した力（圧着荷重）を金属ロールの有効幅で除した値である。また、上記の面圧とは、圧着時に金属ロールの変形により形成される加圧面の面積で圧着荷重を除した値である。
【００２９】
本発明により、外観が良好で、接着力および寸法安定性に優れる片面金属張積層板を得るためには、熱可塑性液晶ポリマーフィルム１と金属シート２とを、該フィルムの融点より５０℃低い温度から該融点より５℃低い温度までの範囲内の温度で両ロール間を通過させて圧着する際に、金属ロール４の回転速度を、その外周の線速度に換算して３０ｍ／分以下とすることが好ましく、予熱工程での金属シート２への熱伝達を容易にするためには２０ｍ／分以下とすることがより好ましい。金属ロールの回転速度の下限は特に限定されるものではないが、回転速度が低すぎると生産効率の低下を招くので、工業的には０．１ｍ／分より低くしないことが望ましい。
【００３０】
以下、本発明を実施例などにより具体的に説明するが、本発明はそれにより何ら制限されるものではない。なお、以下の実施例および比較例において、熱可塑性液晶ポリマーフィルムの融点、片面金属張積層板の接着強度、寸法安定性および外観の測定または評価は次のようにして行った。
【００３１】
（１）融点
示差走査熱量計を用いて、フィルムの熱挙動を観察して得た。すなわち、供試フィルムを２０℃／分の速度で昇温して完全に溶融させた後、溶融物を５０℃／分の速度で５０℃まで急冷し、再び２０℃／分の速度で昇温した時に現れる吸熱ピークの位置を、フィルムの融点として記録した。
【００３２】
（２）接着強度
片面金属張積層板から１．０ｃｍ幅の剥離試験片を作成し、そのフィルム層を両面接着テープで平板に固定し、ＪＩＳ Ｃ ５０１６に準じて、１８０°法により、金属シートを５０ｍｍ／分の速度で剥離したときの強度を測定した。
【００３３】
（３）寸法安定性
寸法安定性は、ＩＰＣ−ＴＭ−６５０ ２．２．４に準じて測定した。
【００３４】
（４）外観
片面金属張積層板を目視により観察し、長さ２００ｍ以上においてしわ、スジ、変形が観察されないものを○、長さ１ｍ当たり１個未満のしわ、スジ、変形が観察されたものを△、長さ１ｍ当たり１個以上のしわ、スジ、変形、未着部分が観察されたものを×として評価した。
【００３５】
参考例１
ｐ−ヒドロキシ安息香酸と６−ヒドロキシ−２−ナフトエ酸の共重合物で、融点が２８０℃である熱可塑性液晶ポリマーを吐出量２０Ｋｇ／時で溶融押出し、横延伸倍率４．７７倍、縦延伸倍率２．０９倍の条件でインフレーション製膜した。平均膜厚５０μｍ、膜厚分布±７％の膜厚分布の小さい熱可塑性液晶ポリマーフィルムを得た。
【００３６】
実施例１
参考例１で得られた熱可塑性液晶ポリマーフィルムと１８μｍ厚みの電解銅箔（表面粗度７μｍ）とを、図１に示されるように、ゴムロール３側に熱可塑性液晶ポリマーフィルム１を、反対面に銅箔２を配置した。直径がそれぞれ４０ｃｍの金属ロール４およびゴムロール３を使用した。ゴムロール３に沿わせる熱可塑性液晶ポリマーフィルム１がゴムロール３に対して１／４分接触（接触角度９０°）となるように、また銅箔２がゴムロール３に対して１／８分接触（接触角度４５°）となるように、それぞれガイドローラ６、６を調整した。
金属ロール４の表面温度は２６０℃になるように設定した。金属ロール４と接触するゴムロール３の表面温度は２００℃であった。ゴムロール３の位置Ａにおいて放射温度計を使用して測定したフィルム表面温度は２００℃、銅箔表面温度も２００℃であった。ロール間で熱可塑性液晶ポリマーフィルムおよび銅箔に加えられる圧力は面圧換算で１２０Ｋｇ／ｃｍ2であり、金属ロールの外周の線速度は３ｍ／分であった。
上記の条件下に、熱可塑性液晶ポリマーフィルム１をゴムロール３に沿わせ、次いで銅箔２を該フィルム１に合わせて仮接合させた後に、両者を金属ロ−ル４とゴムロール３の間に導入して圧着し、片面金属張積層板５を得た。得られた片面金属張積層板の接着強度は０．８Ｋｇ／ｃｍ以上であり、十分であった。他の評価結果を表６に示す。
【００３７】
実施例２
参考例１で得られた熱可塑性液晶ポリマーフィルムと１０μｍ厚みの圧延銅箔（表面粗度０．２μｍ）とを、図１に示されるように、ゴムロール３側に熱可塑性液晶ポリマーフィルム１を、反対面に銅箔２を配置した。直径がそれぞれ４０ｃｍの金属ロール４およびゴムロール３を使用した。ゴムロール３に沿わせる熱可塑性液晶ポリマーフィルム１がゴムロール３に対して１／４分接触（接触角度９０°）となるように、また銅箔２がゴムロール３に対して１／８分接触（接触角度４５°）となるように、それぞれガイドローラ６、６を調整した。
金属ロール４の表面温度は２６０℃になるように設定した。金属ロール４と接触するゴムロール３の表面温度は２００℃であった。ゴムロール３の位置Ａにおいて放射温度計を使用して測定したフィルム表面温度は２００℃、銅箔表面温度も２００℃であった。ロール間で熱可塑性液晶ポリマーフィルムおよび銅箔に加えられる圧力は面圧換算で１２０Ｋｇ／ｃｍ2であり、金属ロールの外周の線速度は３ｍ／分であった。
上記の条件下に、熱可塑性液晶ポリマーフィルム１をゴムロール３に沿わせ、次いで銅箔２を該フィルム１に合わせて仮接合させた後に、両者を金属ロ−ル４とゴムロール３の間に導入して圧着し、片面金属張積層板５を得た。得られた片面金属張積層板の接着強度は０．８Ｋｇ／ｃｍ以上であり、十分であった。他の評価結果を表６に示す。
【００３８】
実施例３
参考例１で得られた熱可塑性液晶ポリマーフィルムと１２μｍ厚みの電解銅箔（表面粗度５μｍ）とを、図１に示されるように、ゴムロール３側に熱可塑性液晶ポリマーフィルム１を、反対面に銅箔２を配置した。直径がそれぞれ４０ｃｍの金属ロール４およびゴムロール３を使用した。ゴムロール３に沿わせる熱可塑性液晶ポリマーフィルム１がゴムロール３に対して１／４分接触（接触角度９０°）となるように、また銅箔２がゴムロール３に対して１／８分接触（接触角度４５°）となるように、それぞれガイドローラ６、６を調整した。
金属ロール４の表面温度は２７５℃になるように設定した。金属ロール４と接触するゴムロール３の表面温度は２００℃であった。ゴムロール３の位置Ａにおいて放射温度計を使用して測定したフィルム表面温度は２００℃、銅箔表面温度も２００℃であった。ロール間で熱可塑性液晶ポリマーフィルムおよび銅箔に加えられる圧力は面圧換算で１２０Ｋｇ／ｃｍ2であり、金属ロールの外周の線速度は５ｍ／分であった。
上記の条件下に、熱可塑性液晶ポリマーフィルム１をゴムロール３に沿わせ、次いで銅箔２を該フィルム１に合わせて仮接合させた後に、両者を金属ロ−ル４とゴムロール３の間に導入して圧着し、片面金属張積層板５を得た。得られた片面金属張積層板の接着強度は０．８Ｋｇ／ｃｍ以上であり、十分であった。他の評価結果を表６に示す。
【００３９】
実施例４
参考例１で得られた熱可塑性液晶ポリマーフィルムと５０μｍ厚みのアルミ箔（表面粗度０．５μｍ）とを、図１に示されるように、ゴムロール３側に熱可塑性液晶ポリマーフィルム１を、反対面にアルミ箔２を配置した。直径がそれぞれ４０ｃｍの金属ロール４およびゴムロール３を使用した。ゴムロール３に沿わせる熱可塑性液晶ポリマーフィルム１がゴムロール３に対して１／４分接触（接触角度９０°）となるように、またアルミ箔２がゴムロール３に対して１／８分接触（接触角度４５°）となるように、それぞれガイドローラ６、６を調整した。金属ロール４の表面温度は２７５℃になるように設定した。金属ロール４と接触するゴムロール３の表面温度は２００℃であった。ゴムロール３の位置Ａにおいて放射温度計を使用して測定したフィルム表面温度は２００℃、アルミ箔表面温度も２００℃であった。ロール間で熱可塑性液晶ポリマーフィルムおよびアルミ箔に加えられる圧力は面圧換算で１２０Ｋｇ／ｃｍ2であり、金属ロールの外周の線速度は５ｍ／分であった。
上記の条件下に、熱可塑性液晶ポリマーフィルム１をゴムロール３に沿わせ、次いでアルミ箔２を該フィルム１に合わせて仮接合させた後に、両者を金属ロ−ル４とゴムロール３の間に導入して圧着し、片面金属張積層板５を得た。得られた片面金属張積層板の接着強度は０．８Ｋｇ／ｃｍ以上であり、十分であった。他の評価結果を表６に示す。
【００４０】
比較例１
図２は、片面金属張積層板に関する本発明とは相違する他の製造方法（予熱工程なし）を模式的に示した図であり、熱可塑性液晶ポリマーフィルム１を金属シート２に合わせて仮接合させた後に、両者を金属ロ−ル４とゴムロール３の間に導入して圧着し、片面金属張積層板５とする過程を示す。
【００４１】
参考例１で得られた熱可塑性液晶ポリマーフィルムと１８μｍ厚みの電解銅箔（表面粗度７μｍ）とを、図２に示されるように、ゴムロール３側に熱可塑性液晶ポリマーフィルム１を、反対面に銅箔２を配置した。直径がそれぞれ４０ｃｍの金属ロール４およびゴムロール３を使用した。熱可塑性液晶ポリマーフィルム１がゴムロール３に接触しないように（接触角度０°）、銅箔２が金属ロール４に接触しないように（接触角度０°）、両者を仮接合させた。
金属ロール４の表面温度は２６０℃になるように設定した。金属ロール４と接触するゴムロール３の表面温度は２００℃であった。ロール間で熱可塑性液晶ポリマーフィルムおよび銅箔に加えられる圧力は面圧換算で１２０Ｋｇ／ｃｍ2であり、金属ロールの外周の線速度は３ｍ／分であった。
上記の条件下に、熱可塑性液晶ポリマーフィルム１を銅箔２に合わせて仮接合させた後に、両者を金属ロ−ル４とゴムロール３の間に導入して圧着し、片面金属張積層板５を得た。得られた片面金属張積層板にはしわ、スジ、変形および未着部分が多数観察された。他の評価結果を表６に示す。
【００４２】
【表６】
0004255580.tif 000007
【００４３】
【発明の効果】
本発明により、加熱圧着部で金属シートの熱膨張によるしわ発生がなく、外観が良好で、十分な接着力を有し、かつ寸法安定性が良好な片面金属張積層板が連続的に製造される。また、本発明により上記の品質の良好な片面金属張積層板が提供される。
【図面の簡単な説明】
【図１】本発明の片面金属張積層板の製造方法を模式的に示す図である。
【図２】片面金属張積層板に関する本発明とは相違する他の製造方法を模式的に示す図である。
【符号の説明】
１…熱可塑性液晶ポリマーフィルム、２…金属シート、３…ゴムロール、４…金属ロール、５…片面金属張積層板。
【図１】
0004255580.tif 000008
【図２】
0004255580.tif 000009